Brevet FR3037599A1 (20161223)
REVENDICATIONS1. Composition d'acier comprenant essentiellement : Carbone : 0,28-0,35 ; Manganèse : 0,10-0,60, de préférence 0,10-0,20 ; Silicium : 0,10-0,20 ; Chrome : 2,80-3,40; Molybdène : 0,70-1,60, de préférence 0,70-1,30 ; Vanadium : 0,20-0,50, de préférence 0,20-0,40; Phosphore : 0,005; Nickel : 0,10; Aluminium : (),025, de préférence 0,006 - 0,025 ; Cuivre : 0,10; Arsenic + Antimoine + Etain :\n<CLM>\1\tComposition d'acier selon la revendication 1 comprenant essentiellement : Carbone : 0,28-0,35 ; Manganèse : 0,10-0,20 ; Silicium : 0,10-0,20 ; Chrome : 2,80-3,40; Molybdène : 0,70-1,30 ; Vanadium : 0,20-0,40; Phosphore : 0,005; Nickel : 0,10; 3037599 20 Aluminium : 0,025, de préférence 0,006 - 0,025 ; Cuivre :\n<CLM>\1\tComposition d'acier selon l'une quelconque des revendications 1 10 ou 2, caractérisée en ce que la teneur en Molybdène est comprise entre 0,7 et 1,1, en pourcentages en poids de la composition totale.\n<CLM>\1\tProcédé de fabrication d'une ébauche en acier ayant la composition selon l'une quelconque des revendications 1 à 3, caractérisé 15 en ce qu'il comprend : a) une étape d'élaboration de l'acier ; b) une étape de transformation de l'acier c) un traitement thermique de l'acier comprenant un traitement de revenu à une température d'au moins 530°C, avantageusement comprise entre 20 530 et 550°C, pendant une durée globale comprise entre 2 et 6 heures, avantageusement pendant une durée globale de 4 heures.\n<CLM>\1\tProcédé de fabrication selon la revendication 4, caractérisé en ce que l'étape c) comprend plusieurs traitements de revenu dont les durées 25 additionnées correspondent à la durée globale de ladite étape, avantageusement deux traitements de revenu de 2 heures chacun.\n<CLM>\1\tProcédé de fabrication selon l'une quelconque des revendications 4 ou 5, caractérisé en ce que l'étape c) comprend avant le traitement de 3037599 21 revenu, une trempe à une température d'au moins 900 °C, avantageusement comprise entre 900 et 930°C\n<CLM>\1\tProcédé de fabrication selon l'une quelconque des revendications 5 4 à 6, caractérisé en ce que l'étape b) consiste en une étape de laminage.\n<CLM>\1\tProcédé de fabrication selon l'une quelconque des revendications 4 à 7, caractérisé en ce que l'étape a) d'élaboration est mise en oeuvre en four électrique à arc suivi d'un affinage en poche avec traitement de 10 dégazage, avec éventuellement une étape de refusion sous laitier conducteur (ESR) ou sous vide (VAR), ou par des procédés VIM-VAR ou VIM-ESR.\n<CLM>\1\tEbauche d'acier susceptible d'être obtenue par un procédé selon 15 l'une quelconque des revendications 4 à\n<CLM>\1\t10. Ebauche d'acier selon la revendication 9, caractérisée en ce que sa dureté est comprise entre 46 et 48 HRC. 20\n<CLM>\1\tEbauche d'acier selon l'une quelconque des revendications 9 ou 10, caractérisée en ce que sa résilience KV à -40°C est d'au moins 40 Joules.\n<CLM>\1\tEbauche d'acier selon l'une quelconque des revendications 9 à 11, 25 caractérisée en ce que sa résistance mécanique Rm est comprise entre 1500 et 1600MPa.\n<CLM>\1\tUtilisation d'une ébauche selon l'une quelconque des revendications 9 à 12 ou d'une composition d'acier selon l'une quelconque 3037599 22 des revendications 1 à 3 pour la fabrication d'un élément d'appareil à pression.\n<CLM>\1\tUtilisation selon la revendication 13, caractérisé en ce que 5 l'élément d'appareil à pression est un tube de canon, en particulier d'armes de petits calibres.